(57)【要約】【課題】拡散層の撓み量や面圧値を精度良く算出できる技術を提供する。【解決手段】燃料電池の拡散層の撓み量を測定する方法であっては、（ａ）拡散層の剛性マトリックスを設定する工程と、（ｂ）ひずみを計算する工程と、（ｃ）拡散層に引張荷重を加えた際のひずみを計算する工程と、（ｄ）工程（ｂ）および工程（ｃ）の計算結果と、拡散層の圧縮試験および引張試験の試験結果を比較して、剛性マトリックスを最適化する工程と、（ｅ）予め定めた実験計画に従って、工程（ｄ）によって最適化した剛性マトリックスを用いて有限要素法による撓み量を複数計算する工程と、（ｆ）工程（ｅ）によって計算された複数の撓み量に基づいて応答曲面を作成する工程と、（ｇ）応答曲面に基づいて、撓み量を計算するための計算式を作成する工程と、を備える。【選択図】図２
2014206395.tif 000002
【特許請求の範囲】
【請求項１】
燃料電池の拡散層の撓み量を測定する方法であって、
（ａ）前記拡散層の剛性マトリックスを設定する工程と、
（ｂ）工程（ａ）で設定した前記剛性マトリックスを用いて、前記拡散層に圧縮荷重を加えた際のひずみを計算する工程と、
（ｃ）工程（ａ）で設定した前記剛性マトリックスを用いて、前記拡散層に引張荷重を加えた際のひずみを計算する工程と、
（ｄ）工程（ｂ）および工程（ｃ）の計算結果と、前記拡散層の圧縮試験および引張試験の試験結果を比較して、前記剛性マトリックスを最適化する工程と、
（ｅ）予め定めた実験計画に従って、前記工程（ｄ）によって最適化した前記剛性マトリックスを用いて有限要素法による前記撓み量を複数計算する工程と、
（ｆ）前記工程（ｅ）によって計算された複数の前記撓み量に基づいて、前記剛性マトリックスの要素に基づいて生成されたパラメータに対する前記撓み量を表す応答曲面を作成する工程と、
（ｇ）前記応答曲面に基づいて、前記撓み量を計算するための計算式を作成する工程と、を備える方法。
【請求項２】
燃料電池の拡散層に加わる面圧値を測定する方法であって、
（ａ）前記拡散層の剛性マトリックスを設定する工程と、
（ｂ）工程（ａ）で設定した前記剛性マトリックスを用いて、前記拡散層に圧縮荷重を加えた際のひずみを計算する工程と、
（ｃ）工程（ａ）で設定した前記剛性マトリックスを用いて、前記拡散層に引張荷重を加えた際のひずみを計算する工程と、
（ｄ）工程（ｂ）および工程（ｃ）の計算結果と、前記拡散層の圧縮試験および引張試験の試験結果を比較して、前記剛性マトリックスを最適化する工程と、
（ｅ）予め定めた実験計画に従って、前記工程（ｄ）によって最適化した前記剛性マトリックスを用いて有限要素法による前記面圧値を複数計算する工程と、
（ｆ）前記工程（ｅ）によって計算された複数の前記面圧値に基づいて、前記剛性マトリックスの要素に基づいて生成されたパラメータに対する前記撓み量を表す応答曲面を作成する工程と、
（ｇ）前記応答曲面に基づいて、前記面圧値を計算するための計算式を作成する工程と、を備える方法。
【発明の詳細な説明】
【技術分野】
【０００１】
本発明は、燃料電池の拡散層に関する。
【背景技術】
【０００２】
燃料電池は、膜電極接合体とガスを拡散させるためのガス拡散層（単に「拡散層」とも呼ぶ。）とを備える。燃料電池は、複数積層されて積層方向両側から所定の圧縮荷重が加えられることで、燃料電池スタックを構成する。
【０００３】
ここで、燃料電池の性能や特性を評価するために、拡散層の撓み量等が用いられる場合がある（例えば、特許文献１）。
【先行技術文献】
【特許文献】
【０００４】
【特許文献１】特開２００８−２０１００５号公報
【発明の概要】
【発明が解決しようとする課題】
【０００５】
特許文献１の技術では、燃料電池のガス拡散電極（本明細書では「拡散層」に相当）に用いられる炭素繊維シートの撓み量を、曲げ強度測定時の破断時の撓み量として求めている。
【０００６】
しかしながら、金属材などと異なり、拡散層は異方性を有し、かつ、多孔質部材（発泡材）であるため、曲げ強度を用いた撓み量の測定方法によっては撓み量を正確に算出できない場合がある。
【０００７】
上記のごとく、拡散層の撓み量を精度良く算出できる技術が望まれている。また、燃料電池の性能や特性を評価するために、拡散層の撓み量に代えて、拡散層の種々の物性値や特性を表す指標値を精度良く算出できる技術が望まれている。種々の物性値や特性を表す指標値としては、例えば、拡散層を燃料電池スタックの一構成部材とした場合に、拡散層に加えられる面圧値が挙げられる。また、燃料電池においては、部品点数を抑制することや、製造工程を簡素化することや、製造コストを低減すること等が望まれていた。
【課題を解決するための手段】
【０００８】
本発明は、上述の課題の少なくとも一部を解決するためになされたものであり、以下の形態として実現することが可能である。
【０００９】
（１）本発明の一形態によれば、拡散層の撓み量を測定する方法が提供される。この方法は、（ａ）前記拡散層の剛性マトリックスを設定する工程と、（ｂ）工程（ａ）で設定した前記剛性マトリックスを用いて、前記拡散層に圧縮荷重を加えた際のひずみを計算する工程と、（ｃ）工程（ａ）で設定した前記剛性マトリックスを用いて、前記拡散層に引張荷重を加えた際のひずみを計算する工程と、（ｄ）工程（ｂ）および工程（ｃ）の計算結果と、前記拡散層の圧縮試験および引張試験の試験結果を比較して、前記剛性マトリックスを最適化する工程と、（ｅ）予め定めた実験計画に従って、前記工程（ｄ）によって最適化した前記剛性マトリックスを有限要素法に適用して前記撓み量を複数計算する工程と、（ｆ）前記工程（ｅ）によって計算された複数の前記撓み量に基づいて応答曲面を作成する工程と、（ｇ）前記応答曲面に基づいて、前記撓み量を計算するための計算式を作成する工程とを備える。この形態の方法によれば、作成した計算式を用いて撓み量をより正確に算出できる。
【００１０】
（２）本発明の他の一形態によれば、拡散層に加わる面圧値を測定する方法が提供される。この方法は、（ａ）前記拡散層の剛性マトリックスを設定する工程と、（ｂ）工程（ａ）で設定した前記剛性マトリックスを用いて、前記拡散層に圧縮荷重を加えた際のひずみを計算する工程と、（ｃ）工程（ａ）で設定した前記剛性マトリックスを用いて、前記拡散層に引張荷重を加えた際のひずみを計算する工程と、（ｄ）工程（ｂ）および工程（ｃ）の計算結果と、前記拡散層の圧縮試験および引張試験の試験結果を比較して、前記剛性マトリックスを最適化する工程と、（ｅ）予め定めた実験計画に従って、前記工程（ｄ）によって最適化した前記剛性マトリックスを有限要素法に適用して前記面圧値を複数計算する工程と、（ｆ）前記工程（ｅ）によって計算された複数の前記面圧値に基づいて応答曲面を作成する工程と、（ｇ）前記応答曲面に基づいて、前記面圧値を計算するための計算式を作成する工程と、を備える。この形態の方法によれば、作成した計算式を用いて面圧値をより正確に算出できる。
【００１１】
なお、本発明は、種々の形態で実現することが可能であり、例えば、拡散層の撓み量や拡散層に加わる面圧値などの拡散層に関する物性値や指標値を測定する方法、測定する方法を用いて設計された拡散層や燃料電池等の形態で実現することができる。
【図面の簡単な説明】
【００１２】
【図１】燃料電池の撓み量について説明するための図である。
【図２】撓み量を算出する関係式（撓み関係式）の作成フローである。
【図３】ガス拡散層の引張計算及び引張試験の結果を示す図である。
【図４】ガス拡散層の圧縮計算及び圧縮試験の結果を示す図である。
【図５】ガス拡散層の材料特性を示す図である。
【図６】ステップＳ８で用いる実験計画を示す図である。
【図７】第１の応用例を説明するための図である。
【図８】撓み関係式に利用する図である。
【図９】図７に示す撓み関係式によって表される係数X及びヤング率E11と撓み量との関係を示す図である。
【図１０】第２の応用例における撓み関係式を示した図である。
【図１１】図１０に示す撓み関係式によって表される係数X及びヤング率E11と撓み量との関係を示す図である。
【図１２】第３の応用例における撓み関係式を示した図である。
【図１３】図１２に示す撓み関係式によって表される係数X及びヤング率E11と撓み量との関係を示す図である。
【発明を実施するための形態】
【００１３】
次に、本発明の実施の形態を以下の順序で説明する。
Ａ．第１実施形態
Ｂ．変形例：
【００１４】
Ａ．第１実施形態：
Ａ−１．燃料電池の構成および撓み量について：
図１は、燃料電池１０の撓み量Ｄａについて説明するための図である。燃料電池１０は、膜電極接合体１６をガス拡散層１４、１５で挟持した上で、アノード側セパレーター１２、および、カソード側セパレーター１７で挟持することによって構成されている。
【００１５】
膜電極接合体１６は、プロトン伝導性を有する電解質膜の両面に、電極触媒層としてのアノードとカソードを接合することによって構成されている。アノードおよびカソードは、例えば白金、あるいは白金合金等の触媒を担持したカーボンをアイオノマー（電解質樹脂）で保持した構成である。
【００１６】
ガス拡散層１４，１５は、異方性を有すると共に、多孔質部材（発泡材）によって形成されている。ガス拡散層１４，１５は、ガス透過性を有する導電性部材、例えば、カーボンペーパやカーボンクロス等のカーボン多孔質体や、発泡金属によって形成され、対応する電極にガスを拡散透過する。
【００１７】
アノード側セパレーター１２は、膜電極接合体１６のアノード側に配置され、水素を含有する燃料ガスを流すセル内燃料ガス流路１３を備える。カソード側セパレーター１７は、膜電極接合体１６のカソード側に配置され、酸素を含有する酸化ガス（本実施形態では、空気）を流すセル内酸化ガス流路１８を備える。これらセパレーター１２，１７は、ガス不透過な導電性部材、例えば、カーボンを圧縮してガス不透過とした緻密質カーボンや、焼成カーボン、あるいはステンレス鋼などの金属材料により形成されている。
【００１８】
燃料電池１０は積層方向に複数積層され、積層方向の両側から所定の圧縮荷重Ｆ１が加えられることで燃料電池スタックが形成される。圧縮荷重Ｆ１が燃料電池１０に加わると、ガス拡散層１４，１５がセパレーター１２，１７によって積層方向に圧縮される。これにより、セル内燃料ガス流路１３内やセル内酸化ガス流路１８内にガス拡散層１４，１５の一部が食い込み、ガス拡散層１４，１５が撓んだように変形する。この食い込み量を「撓み量Ｄａ」と呼ぶ。
【００１９】
Ａ−２．関係式の作成フロー：
図２は、撓み量Ｄａを算出する関係式（撓み関係式）の作成フローである。図３は、ガス拡散層１４，１５の引張計算及び引張試験の結果を示す図である。図４は、ガス拡散層１４，１５の圧縮計算及び圧縮試験の結果を示す図である。図５は、ガス拡散層１４，１５の材料特性を示す図である。図６は、ステップＳ８で用いる実験計画を示す図である。ここで、引張計算は、ガス拡散層１４，１５の厚み方向と直交する方向に応力をかけた際の拡散層１４，１５の伸度を計算する。また、圧縮計算は、拡散層１４，１５の厚み方向に圧縮荷重（面圧）を加えた際の拡散層１４，１５の厚さを計算する。図２〜図６を用いて、撓み量Ｄａを精度良く算出するための関係式の作成方法について説明する。
【００２０】
図２に示すように、ステップＳ２〜Ｓ６の工程を行うことで拡散層１４，１５の剛性マトリックスの最適化を行う。詳細には、ステップＳ２〜Ｓ５を行うことで、拡散層１４，１５の異方性弾性物性の９変数のうち、Ｅ１１，Ｅ２２，Ｇ１２，ν１３の４変数と、発泡弾性特性を３次関数で定義するための係数である３変数の合計７変数を最適化する。すなわち、ステップＳ２〜Ｓ６の工程を行うことで、拡散層１４，１５の特性を最も代表する上記７変数が特定される。
【００２１】
・発泡弾性特性に関する３変数について：
発泡弾性特性の３次関数は、以下の式（１）によって表される。
（式１）
σ＝X×(A1×ε3−A2×ε2＋A3×ε)          （１）
ここで、σは応力、Xは係数、A1〜A3は変数、εは歪である。
【００２２】
上記式（１）において、X×A1と、X×A2と、X×A3とが３変数となる。ここで、上記式（１）において、Xは、基準となる標準的な発泡弾性特性を有する拡散層１４，１５を用いる場合は、１．０となる。すなわち、撓み量Ｄａを算出するための関係式を作成するために用いた拡散層１４，１５の係数Xは１．０に設定される。なお、係数Xは、拡散層１４，１５の発泡弾性特性が異なることで異なる値となる。例えば、歪み易さの程度によって、１．０よりも小さい値や１．０よりも大きい値をとる。
【００２３】
まず、拡散層１４，１６の剛性マトリックスのうちの任意の上記７変数を設定する（ステップＳ２）。次に、引張計算と圧縮計算とを行う（ステップＳ３，４）。具体的には、ステップＳ３では、ステップＳ２において設定した剛性マトリックスを用いて、拡散層１４，１５に引張荷重を加えた際の拡散層１４，１５のひずみを計算する。また、ステップＳ４では、ステップＳ２において設定した剛性マトリックスを用いて、拡散層１４，１５に圧縮荷重を加えた際の拡散層１４，１５のひずみを計算する。
【００２４】
次に、ステップＳ３，４で求めた計算結果と、拡散層１４，１５を用いて実際に引張試験と圧縮試験を行った試験結果とを比較し、試験結果と計算結果との差が十分小さいか否かを判定する（ステップＳ５）。例えば、引張計算の計算結果と、引張試験の試験結果との差が所定値（例えば５％）以下であるか否か、かつ、圧縮計算の計算結果と、圧縮試験の試験結果との差が所定値（例えば５％）以下であるか否かを判定する。例えば、図３に示すような引張計算と引張試験との結果をプロットしたグラフと、図４に示すような圧縮計算と圧縮試験の結果をプロットしたグラフとを作成し、計算結果と試験結果とを比較することで判定する。
【００２５】
試験結果と計算結果との差が所定値より大きい場合は（ステップＳ５：ＮＯ）、再度ステップＳ２において剛性マトリックスの７変数を設定する。一方、試験結果と計算結果との差が所定値以下である場合は（ステップＳ５：ＹＥＳ）、ステップＳ５の条件を満たす７変数を、拡散層１４，１５の特性を最も代表する７変数として特定する（ステップＳ６）。
【００２６】
図５には、ステップＳ６によって特定された異方性弾性物性を示している。図５に示す異方性弾性物性のうち、Ｅ１１，Ｅ２２，Ｅ３３は、互いに直交する３方向のヤング率を表している。Ｅ２２は、拡散層１４，１５の厚み方向（Ｙ軸方向）のヤング率である。また、異方性弾性物性のうち、ν１２，ν１３，ν２３は、互いに直交する３方向のポアソン比を表している。ν１３は、拡散層１４，１５の厚み方向のポアソン比である。また、異方性弾性物性のうち、Ｇ１２，Ｇ１３，Ｇ２３は、互いに直交する３方向のせん断剛性（剛性率）を表している。Ｇ１３は、拡散層１４，１５の厚み方向のポアソン比である。また、図５には、最適化された３変数を用いて表される式（１）を適用して計算した応力と歪の関係を示している。
【００２７】
図２に示すように、ステップＳ６の後に、予め定めた実験計画に従って、特定（最適化）した剛性マトリックスを用いて有限要素法（FEM：Finite Element Method）による撓み量Ｄａを複数計算する（ステップＳ８）。具体的には、図６に示すように、ステップＳ６によって特定された異方性弾性物性の４変数と、発泡弾性特性を模擬した３次式（上記式（１））の係数Xを３水準以上振って、有限要素法による撓み量Ｄａを計算する。例えば、本実施形態では、図６に示すように、それぞれの因子を５水準振った実験計画表が用いられる。図６に示す実験計画表において、Ｅ１１（ａ）〜Ｅ１１(ｅ)にはそれぞれ異なる値が設定され、Ｅ２２（ａ）〜Ｅ２２（ｅ）にはそれぞれ異なる値が設定され、Ｇ１２（ａ）〜Ｇ１２（ｅ）にはそれぞれ異なる値が設定され、ν１３（ａ）〜ν１３（ｅ）にはそれぞれ異なる値が設定され、Ｘ（ａ）〜Ｘ（ｅ）にはそれぞれ異なる値が設定される。
【００２８】
図２に示すように、次に実験計画表（図６）のＮｏ．１〜Ｎｏ．４３のそれぞれについて算出した撓み量Ｄａに基づいて応答曲面を作成する（ステップＳ１０）。具体的には、剛性マトリックスの要素に基づいて生成されたパレメータ（本実施形態では、Ｅ１１，X，X2、Ｃｏ）に対する撓み量Ｄａを表す応答曲面を作成する。次に、以下の式（２）の撓み関係式が、ステップＳ１０で作成した応答曲面を最も表すように式（２）における「ａ」，「ｂ」，「ｃ」，「Ｃｏ」を決定する（ステップＳ１２）。本実施形態では、撓み関係式は、４項の関数で近似されている。なお、実験計画法は、中心複合計画、Ｄ最適計画、直交表などのいずれかを用いることができる。本実施形態では、実験計画法として中心複合計画を用いた。
【００２９】
（式２）
Ｄａ＝ａ×Ｅ１１＋ｂ×X＋ｃ×X2＋Ｃｏ          （２）
ここで、Ｄａは撓み量、ａ，ｂ，ｃはそれぞれ係数、Ｃｏは定数項である。
【００３０】
上記ステップＳ１２において、係数ａ，ｂ，ｃおよび定数項Ｃｏが定められることで、撓み関係式が作成される。
【００３１】
Ａ−３．効果：
上記実施形態では、異方性弾性物性の４変数と、発泡弾性特性を３次関数で定義するための係数としての３変数とを最適化し、最適化した変数を実験計画に従って３水準以上振って応答曲面を作成している（ステップＳ２〜Ｓ１０）。そして、応答曲面に基づいて撓み関係式を作成している（ステップＳ１２）。これにより、作成した撓み関係式を用いて、拡散層１４，１５の撓み量Ｄａをより正確に算出することができる。
【００３２】
Ａ−４．撓み関係式を用いた応用例：
上記のステップＳ２〜Ｓ１２のフローを得て作成した撓み関係式を用いた応用例について以下に説明する。以下に示すように、撓み関係式を用いることで、拡散層１４，１５の特性（発泡弾性特性の指標となる係数Xや、ヤング率）ごとの撓み量Ｄａを算出することができる。これにより、撓み量Ｄａを所定値以下に抑制した拡散層１４，１５を容易に設計できる。
【００３３】
Ａ−４−１．第１の応用例：
図７は、第１の応用例を説明するための図である。図８は、撓み関係式に利用する図である。ここで、図７に示す撓み関係式は、多項式の項数を４項とした場合の関係式である。すなわち、図７に示す撓み関係式は、上記式（２）と同様の式である。また、図７には、係数ａ，ｂ，ｃと、定数項Ｃｏに代入される数値を記載した表も示している。
【００３４】
図８は、拡散層１４，１５の厚さ方向に対し所定の面圧を加えた際の厚さの変化を示している。図８に示す基準サンプルは、図２に示すフローを用いて撓み関係式を決定する際に用いた拡散層１４，１５である。また、実サンプルは、実際に撓み量Ｄａを計算するサンプルである。基準サンプルと実サンプルにおいて、図８に示す面圧と厚さの関係を求め、実サンプルが基準サンプルの何倍（X倍）であるかを算出する。すなわち、上記式（１）で基準サンプルと実サンプルを表した際の、実サンプルにおける係数Xが、図７に示す関係式の係数Xとなる。
【００３５】
図９は、図７に示す撓み関係式によって表される係数X及びヤング率E11と、撓み量Ｄａとの関係を示す図である。ここで、図９において、撓み量Ｄａがハッチングの種類によって表されている。具体的には、撓み量Ｄａが変化するごとに異なるハッチングが施され、図９において左下の領域のハッチングから右上の領域のハッチングに移動するごとに撓み量Ｄａが減少している。撓み関係式を求めることで、図９に示すように、係数X及びヤング率E11と撓み量Ｄａの関係が容易に算出できる。
【００３６】
Ａ−４−２．第２の応用例：
図１０は、第２の応用例における撓み関係式を示した図である。ここで、図１０は、撓み関係式の項数を８項とした場合の関係式を示している。また、図１０には併せて各項の係数（ａ１〜ｇ１）および定数項の値を示している。図１０に示す撓み関係式は、応答曲面を８項の関数で近似することで作成される（図２のステップＳ１２）。撓み関係式の項数を多くすることで、撓み量Ｄａをより正確に算出するための撓み関係式を作成できる。なお、撓み関係式を項数としては５〜８項が好ましい。
【００３７】
図１１は、図１０に示す撓み関係式によって表される係数X及びヤング率E11と、撓み量Ｄａとの関係を示す図である。ここで、図１１は、図９と同様に、撓み量Ｄａがハッチングの種類によって表されている。具体的には、撓み量Ｄａが変化するごとに異なるハッチングが施され、図１１において左下の領域のハッチングから右上の領域のハッチングに移動するごとに撓み量Ｄａが減少している。図１１に示す図を用いることで、例えば、係数Xとヤング率Ｅ１１がどの範囲の拡散層１４，１５であれば、撓み量Ｄａを所定値以下にできるかを容易に判定できる。例えば、拡散層１４，１５の撓み量Ｄａを７０μｍ以下に抑えたい場合は、図１１に示す境界線よりも矢印で示す側の係数Xとヤング率Ｅ１１をとる拡散層１４，１５を採用すれば良い。
【００３８】
Ａ−４−３．第３の応用例：
図１２は、第３の応用例における撓み関係式を示した図である。ここで、図１２は、図２に示す撓み関係式の項数を１１項とした場合の関係式を示している。また、図１２には併せて各項の係数（ａ２〜ｊ２）および定数項の値を示している。図１２に示す撓み関係式は、応答曲面を１１項の関数で近似することで作成される（図２のステップＳ１２）。
【００３９】
図１３は、図１２に示す撓み関係式によって表される係数X及びヤング率E11と、撓み量との関係を示す図である。ここで、図１３は、図９と同様に、撓み量Ｄａがハッチングの種類によって表されている。具体的には、撓み量Ｄａが変化するごとに異なるハッチングが施され、図１３において左下の領域のハッチングから右上の領域のハッチングに移動するごとに撓み量Ｄａが減少している。図１３に示す図を用いることで、例えば、係数Xとヤング率Ｅ１１がどの範囲の拡散層１４，１５であれば、撓み量Ｄａを所定値以下にできるかを容易に判定できる。例えば、拡散層１４，１５の撓み量Ｄａを７０μｍ以下に抑えたい場合は、図１１に示す境界線よりも矢印で示す側の係数Xとヤング率Ｅ１１をとる拡散層１４，１５を採用すれば良い。
【００４０】
Ｂ．変形例：
Ｂ−１．第１変形例：
上記実施形態では、図２に示すフローを用いて撓み量Ｄａを求める関係式を作成したが、図２に示すフローを用いて、拡散層１４，１５を燃料電池スタックに組み付けた際の面圧値を求める関係式を作成しても良い。面圧値を求める関係式を作成する場合は、図２に示すステップＳ８において、撓み量の計算に代えて面圧値を計算する。そして、ステップＳ１０において作成した応答曲面に基づいて、ステップＳ１２において面圧値の関係式を作成する。このように、図２のフローに従って、拡散層１４，１５に加えられる面圧値を計算するための関係式を作成することで、作成した計算式を用いて面圧値をより正確に算出できる。
【００４１】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４２】
１０…燃料電池
１２…アノード側セパレーター
１３…セル内燃料ガス流路
１４，１５…ガス拡散層
１６…膜電極接合体
１７…カソード側セパレーター
１８…セル内酸化ガス流路
【図１】
2014206395.tif 000003
【図２】
2014206395.tif 000004
【図３】
2014206395.tif 000005
【図４】
2014206395.tif 000006
【図５】
2014206395.tif 000007
【図６】
2014206395.tif 000008
【図７】
2014206395.tif 000009
【図８】
2014206395.tif 000010
【図９】
2014206395.tif 000011
【図１０】
2014206395.tif 000012
【図１１】
2014206395.tif 000013
【図１２】
2014206395.tif 000014
【図１３】
2014206395.tif 000015